(57)【特許請求の範囲】
【請求項１】
シート状の基材と、
前記基材上に積層された粘着剤層とを有し、
前記粘着剤層は、
アルカリ剥離性のアクリル系共重合体をベースポリマーとする粘着剤と、
架橋剤と、
ロジンジオールを含有する粘着付与剤とを含み、
前記粘着付与剤は、前記粘着剤１００重量部に対して、２５重量部以上８５重量部以下の範囲で含まれることを特徴とする粘着テープ。
【請求項２】
ポリエチレンテレフタレートに対する粘着力が、４Ｎ／１０ｍｍ以上であることを特徴とする請求項１に記載の粘着テープ。
【請求項３】
前記基材は、フィラメントを含むことを特徴とする請求項１または２に記載の粘着テープ。
【発明の詳細な説明】
【技術分野】
【０００１】
本発明は、アルカリ剥離性の粘着テープに関する。
【背景技術】
【０００２】
特許文献１には、アルキル基の炭素数が１〜１４である（メタ）アクリル酸アルキルエステルと、エーテル結合を有する（メタ）アクリル酸エステルと、カルボキシル基及び／又はヒドロキシル基を含有する不飽和モノマーとを含有する共重合物に、金属キレートを配合したアルカリ可溶性粘着剤、およびこのアルカリ可溶性粘着剤からなる粘着剤層を備えた粘着テープが開示されている。そして、特許文献１には、このアルカリ可溶性粘着剤を使用した粘着テープ等は、アルカリ性水溶液では容易に剥離することが可能となり、例えば段ボール用粘着テープや容器用ラベル等に有効に使用できることが開示されている。
【先行技術文献】
【特許文献】
【０００３】
【特許文献１】特開平０６−１８４５０８号公報
【発明の概要】
【発明が解決しようとする課題】
【０００４】
ところで、家庭やオフィス等で使用される給水機にセットされる大型のペットボトルでは、粘着テープを貼り付け、この粘着テープを持ち手として使用する場合がある。通常、給水機にセットされる大型のペットボトルは、内容量が１０リットル以上であり、飲料水が充填された状態では高重量である。そして、粘着テープによりペットボトルを持ち上げる際等には、粘着テープに大きな荷重がかかる。このため、大型のペットボトルの持ち手として使用される粘着テープには、荷重や衝撃がかかった場合でも剥がれることがないよう、ポリエチレンテレフタレート（ＰＥＴ）に対する高い粘着力が求められる。
【０００５】
一方、近年、環境保全、省資源の観点から、ペットボトルのリサイクル化の要求が高まっている。大型のペットボトルは、飲料水が空になり給水機から取り外された後は、リサイクルのために、粘着テープを剥離した後、裁断機により粉砕処理される。粘着テープをペットボトルから剥離する方法としては、一般に、アルカリ溶液に浸漬することで粘着剤層を溶解させて粘着テープをペットボトルから剥離する方法が採用されている。したがって、大型のペットボトルの持ち手として使用される粘着テープには、アルカリ溶液により容易に溶解、剥離できることが求められる。このため、粘着テープに使用する粘着剤は、アルカリ溶液に対する溶解性または膨潤性が高い性質（以下、「アルカリ剥離性」ということがある）が必要となる。
しかしながら、従来においては、粘着剤のアルカリ剥離性を高めようとすると、粘着力が低下しやすい傾向にあり、アルカリ剥離性と粘着力とを両立させることが困難であった。
【０００６】
本発明は、ポリエチレンテレフタレートに対する高い粘着力を有するとともに、アルカリ溶液中では容易に剥離可能なアルカリ剥離性の粘着テープを提供することを目的とする。
【課題を解決するための手段】
【０００７】
かかる目的のもと、本発明者らが鋭意検討した結果、粘着テープの粘着剤として、アルカリ剥離性のアクリル系共重合体をベースポリマーとする粘着剤に、架橋剤とともに、ロジンジオールを含有する粘着付与剤を添加した粘着剤組成物を用いることにより、粘着剤の所望のアルカリ剥離性を維持したまま、ポリエチレンテレフタレートに対する粘着力を大きく向上できることを見出し、本発明をなすに至った。すなわち、本発明の粘着テープは、シート状の基材と、前記基材上に積層された粘着剤層とを有し、前記粘着剤層は、アクリル系共重合体をベースポリマーとする粘着剤と、架橋剤と、ロジンジオールを含有する粘着付与剤とを含み、前記粘着付与剤は、前記粘着剤１００重量部に対して、２５重量部以上８５重量部以下の範囲で含まれることを特徴とする。
【０００８】
本発明において、粘着付与剤としてロジンジオールを含有する粘着付与剤が有効である理由は明確ではないが、以下のように推察できる。粘着付与剤としては、一般に、ロジンジオール以外に水素添加ロジン、不均化ロジン、ロジンエステル、酸変性ロジン等が挙げられるが、酸価が低い粘着付与剤は、アルカリ剥離性の粘着剤に対する相溶性が低く、その添加量を増大させることが難しい。
ポリエチレンテレフタレートに対する粘着テープの粘着力を著しく向上させるための一つの手段として、酸価が高い粘着付与剤の添加が好ましいと考えられる。しかしながら、例えば、酸変性ロジンのように酸価が高い粘着付与剤も、アルカリ剥離性の粘着剤に対する相溶性はそれほど高くはない。このため、酸変性ロジンをアルカリ剥離性の粘着剤に添加した場合、ポリエチレンテレフタレートに対する粘着力は多少向上する傾向はあるものの、酸変性ロジンの添加量を増大させてさらに粘着力を著しく向上させようとした場合、徐々に相溶性が低下しアルカリ剥離性の粘着剤が白化したり、酸変性ロジンが経時的に粘着剤表面に析出したりすることで、ポリエチレンテレフタレートに対する粘着力がかえって低下する場合がある。
【０００９】
これに対し、ロジンジオールを含有する粘着付与剤は、酸変性ロジンと比較して酸価は低いものの、アルカリ剥離性の粘着剤に対する相溶性が比較的良好である。これは、ロジンジオールの水酸基価が高いためであると考えられる。そして、粘着付与剤としてロジンジオールを含有する粘着付与剤を用いることで、酸価が高い酸変性ロジンを用いる場合と比較して、アルカリ剥離性の粘着剤に対する粘着付与剤の添加量を増大することが可能となる。この結果、粘着剤層のアルカリ剥離性を維持したまま、ポリエチレンテレフタレートに対する粘着力を著しく向上させることができ、また、粘着剤層の白化や粘着力の経時的な低下等が抑制されるものと考えられる。
【００１０】
ここで、前記粘着テープは、ポリエチレンテレフタレートに対する粘着力が、４Ｎ／１０ｍｍ以上であることを特徴とすることができる。
また、前記基材は、フィラメントを含むことを特徴とすることができる。
【発明の効果】
【００１１】
本発明によれば、ポリエチレンテレフタレートに対する高い粘着力を有するとともに、アルカリ溶液中では容易に剥離可能なアルカリ剥離性の粘着テープを提供することができる。
【図面の簡単な説明】
【００１２】
【図１】本実施の形態が適用される粘着テープの構成の一例を示した図である。
【図２】本実施の形態の粘着テープの使用方法の一例を示した図である。
【発明を実施するための形態】
【００１３】
以下、添付図面を参照して本発明の実施の形態について説明する。
［粘着テープの構成］
図１は、本実施の形態が適用される粘着テープ１の構成の一例を示した例である。図１に示すように、本実施の形態の粘着テープ１は、シート状の基材２と、基材２上に積層される粘着剤層３とを有している。
なお、図示は省略するが、粘着テープ１は、基材２と粘着剤層３との間に必要に応じてアンカーコート層を備えていてもよい。また、基材２の表面（粘着剤層３が積層される面とは反対側の面）に、表面処理が施されていてもよい。さらに、粘着剤層３の表面に、剥離ライナーを備えていてもよい。
【００１４】
本実施の形態の粘着テープ１は、例えば、家庭やオフィス等で使用される給水機に設置される飲料水用の大型ペットボトルに貼り付けられて使用される。図２は、本実施の形態の粘着テープ１の使用方法の一例を示した図である。
図２に示すように、本実施の形態の粘着テープ１は、飲料水用の大型ペットボトル１０の側面にアーチ状に貼り付けられる。そして、粘着テープ１は、給水機に対して大型ペットボトル１０を設置する際や、給水機から大型ペットボトル１０を取り外す際の持ち手として用いられる。
【００１５】
給水機に使用される飲料水用の大型ペットボトル１０の容量は、１０リットル以上であることが多く、飲料水が入った状態では、重量が大きくなりやすい。そして、粘着テープ１を介して大型ペットボトル１０を持ち上げる際や、大型ペットボトル１０が落下した際には、粘着テープ１に大きな荷重や衝撃が加わる場合がある。
したがって、大型ペットボトル１０の持ち手として使用される粘着テープ１には、荷重や衝撃が加わった場合でも剥がれにくいように、強固な粘着力が求められる。
【００１６】
その一方で、近年、環境保全、省資源の観点から飲料水用の大型ペットボトル１０のリサイクル化の要求が高まっている。中の飲料水が空になり、給水機から取り外された大型ペットボトル１０は、再利用をするため、持ち手である粘着テープ１を剥がした後、裁断機により粉砕処理される。粘着テープ１を大型ペットボトル１０の本体から剥がす場合、一般的には、アルカリ性の溶液（アルカリ溶液）に浸漬し、粘着テープ１の粘着剤層３を溶解あるいは膨潤させる。
したがって、大型ペットボトル１０の持ち手として使用される粘着テープ１には、上述したように、ＰＥＴに対する高い粘着力に加えて、アルカリ溶液により容易に剥離できるよう高いアルカリ溶液可溶性あるいは膨潤性が求められる。
【００１７】
続いて、本実施の形態が適用される粘着テープ１の各層の構成について詳細に説明する。
＜基材＞
本実施の形態の粘着テープ１における基材２の材料は、特に限定されるものではなく、例えば金属やプラスチック等を用いることができる。具体的には、基材２として、例えば、ステンレススチール、軟質アルミニウム等の金属箔や、ポリエチレンテレフタレート、ポリブチレンテレフタレート、ポリエチレンナフタレート、ポリフェニレンサルファイド、二軸延伸ポリプロピレン、ポリイミド、アラミド、ポリシクロオレフィン、フッ素系樹脂等の樹脂フィルムを用いることができる。
この中でも、基材２としては、ポリエチレンテレフタレートを主成分とする材料を用いることが好ましい。
【００１８】
また、本実施の形態では、基材２としてプラスチック材料を用いる場合、基材２の強度を確保したり基材２の伸びを抑制したりするために、プラスチック材料に金属繊維（金属糸等も含む）やガラス繊維（ガラス糸等も含む）、強化樹脂繊維（テトロン（登録商標）糸等も含む）等のフィラメントや、金属箔等を複合化した複合基材を用いることが好ましい。
プラスチック材料に金属繊維、ガラス繊維、強化樹脂繊維、金属箔等を複合化する方法としては、特に限定されるものではないが、例えばプラスチック材料に対して、金属繊維、ガラス繊維、強化樹脂繊維等のフィラメントや、金属箔等を接着剤や粘着剤を用いて貼り合わせる方法が挙げられる。
【００１９】
＜粘着剤層＞
本実施の形態の粘着剤層３は、アルカリ剥離性のアクリル系共重合体をベースポリマーとする粘着剤と、架橋剤と、ロジンジオールを含有する粘着付与剤とを含む。
【００２０】
（アクリル系共重合体をベースポリマーとする粘着剤）
本実施の形態の粘着剤層３に用いられるアルカリ剥離性のアクリル系共重合体をベースポリマーとする粘着剤としては、従来公知のものであれば特に限定されるものではないが、例えば、（ａ）炭素数１〜１４である（メタ）アクリル酸エステル０〜６５重量％、（ｂ）エーテル結合を有する（メタ）アクリル酸エステル２０〜９７重量％、（ｃ）カルボキシル基および／またはヒドロキシ基を含有する不飽和モノマー３〜２０重量％を含有するアクリル系共重合体を好ましく使用できる。炭素数１〜１４の（メタ）アクリル酸エステル（ａ）としては、例えば、メチル（メタ）アクリレート、エチル（メタ）アクリレート、ｎ−ブチル（メタ）アクリレート、イソブチル（メタ）アクリレート、ｔ−ブチル（メタ）アクリレート、ｎ−ヘキシル（メタ）アクリレート、ｎ−オクチル（メタ）アクリレート、イソオクチル（メタ）アクリレート、イソノニル（メタ）アクリレート、シクロヘキシル（メタ）アクリレート、２−エチルヘキシル（メタ）アクリレート等のモノマーがあげられ、これらの１種または２種以上が用いられる。これらの中でも、アルキル基の炭素数が４〜１２の（メタ）アクリレートが好ましく、炭素数が４〜９の直鎖または分岐構造を有する（メタ）アクリレートがより好ましい。特に、ｎ−ブチルアクリレート、２−エチルヘキシルアクリレートを好ましく使用できる。なお、上述した（メタ）アクリレートは、各々単独で用いてもよく、併用してもよい。
【００２１】
エーテル結合を有する（メタ）アクリル酸エステル（ｂ）としては、２−メトキシエチルアクリレート、２−エトキシエチルアクリレート、３−メトキシブチルアクリレート、エチルカルビトールアクリレート、２−ブトキシエチルアクリレート、メトキシジエチレングリコールメタクリレート、メトキシポリエチレングリコールアクリレート、メトキシポリエチレングリコールメタクリレート等が挙げられ、これらの１種または２種以上が用いられる。
【００２２】
カルボキシル基および／またはヒドロキシ基を含有する不飽和モノマー（ｃ）としては、アクリル酸、メタクリル酸、マレイン酸、フマル酸、イタコン酸、クロトン酸等およびこれらの塩、２−ヒドロキシエチルアクリレート、２−ヒドロキシエチルメタクリレート、２−ヒドロキシプロピルアクリレート、２−ヒドロキシプロピルメタクリレート、２−ヒドロキシブチルアクリレート、２−ヒドロキシブチルメタクリレート等が挙げられ、これらの１種または２種以上が用いられる。
【００２３】
また、本実施の形態の粘着剤層３に用いられるアルカリ剥離性のアクリル系重合体をベースポリマーとする粘着剤として、市販品を用いてもよい。本実施の形態の粘着剤層３に用いる粘着剤の市販品としては、日本合成化学社製コーポニールＮ−２５８４（商品名）等が挙げられる。
【００２４】
本実施の形態では、粘着剤層３にアルカリ剥離性のアクリル系共重合体をベースポリマーとする粘着剤を用いることで、粘着剤層３がアルカリ溶液に溶解されやすくなる。これにより、例えば粘着テープ１を貼り付けた大型ペットボトル１０をリサイクルする際に、粘着剤層３を構成する粘着剤が大型ペットボトル１０に残存することが抑制される。
【００２５】
（架橋剤）
粘着剤層３に用いる架橋剤としては、上述したアルカリ剥離性のアクリル系共重合体をベースポリマーとする粘着剤を架橋することができれば、特に限定されるものではないが、例えば、エポキシ系架橋剤、イソシアネート系架橋剤、イミン系架橋剤、金属キレート系架橋剤、メラミン系架橋剤等が挙げられる。これらの中でも、エポキシ系架橋剤、金属キレート系架橋剤、イソシアネート系架橋剤を用いることが好ましい。架橋剤としてエポキシ系架橋剤、金属キレート系架橋剤、イソシアネート系架橋剤を用いることで、室温等の比較的低温な条件であっても、粘着剤層３において粘着剤の架橋が進行するからである。
これらの架橋剤の添加量としては、アルカリ剥離性のアクリル系共重合体をベースポリマーとする粘着剤１００重量部に対して、０．０１重量部〜５．０重量部の範囲とすることが好ましい。
【００２６】
エポキシ系架橋剤としては、公知のビスフェノールＡ・エピクロルヒドリン型のエポキシ樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ソルビトールポリグリシジルエーテル、ポリグリセロールポリグリシジルエーテル、ペンタエリスリトールポリグリシジルエリスリトール、ジグリセロールポリグリシジルエーテル等を用いることができる。
金属キレート系架橋剤としては、公知のチタン、アルミニウム、ジルコニウム等の多価金属のキレート化合物が好ましい。具体的には、ジプロポキシ−ビス（アセチルアセトナート）チタン、ジブトキシチタン−ビス（オクチレングリコレート）、ジプロポキシチタン−ビス（エチルアセトアセテート）、ジプロポキシチタン−ビス（ラクテート）、ジプロポキシチタン−ビス（トリエタノールアミナート）、ジ−ｎ−ブトキシチタン−ビス（トリエタノールアミナート）、トリ−ｎ−ブトキシチタンモノステアレート、ブチルチタネートダイマー、ポリ（チタンアセチルアセトナート）等のチタンキレート化合物；アルミニウムジイソプロポキシドモノエチルアセテート、アルミニウム−ｎ−ブトキシドモノメチルセトアセテート、アルミニウムジ−ｉ−ブトキシドモノメチルセトアセテート、アルミニウムジ−ｎ−ブトキシドモノエチルアセトアセテート、アルミニウムジ−ｓｅｃ−ブトキシドモノエチルアセトアセテート、アルミニウムトリス（アセチルアセトナート）、アルミニウムトリス（エチルアセトアセトナート）、アルミニウムモノ−アセチルアセトナートビス（エチルアセトアセトナート）等のアルミニウムキレート化合物；およびジルコニウムテトラアセチルアセトネート等のジルコニウムキレート化合物が挙げられる。
イソシアネート系架橋剤としては、公知の芳香族ポリイソシアネート、脂肪族ポリイソシアネート、芳香脂肪族ポリイソシアネート、脂環族ポリイソシアネート等を用いることができる。
【００２７】
（粘着付与剤）
本実施の形態の粘着剤層３は、粘着付与剤としてロジンジオール（ロジン含有ジオール）を含む。ロジンジオールとは、分子内に２個のロジン骨格と２個の水酸基とを有する化合物である。
本実施の形態の粘着剤層３に用いるロジンジオールとしては、例えば、ロジンとエポキシ化合物との反応物であるロジンジオールが挙げられる。エポキシ化合物は、各種公知のジエポキシ化合物を使用できる。具体的には、エチレングリコールジグリシジルエーテル、ジエチレングリコールジグリシジルエーテル、トリエチレングリコールジグリシジルエーテル、ポリエチレングリコールジグリシジルエーテル、プロピレングリコールジグリシジルエーテル、ジプロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテルなどの非環状脂肪族ジグリシジルエーテル類；２，２−ビス（４−ヒドロキシフェニル）プロパンジグリシジルエーテル、ビス（４−ヒドロキシフェニル）メタンジグリシジルエーテル、１，１−ビス（４−ヒドロキシフェニル）エタンジグリシジルエーテル、２，２−ビス（４−ヒドロキシシクロヘキシル）プロパンジグリシジルエーテル、３，３’，５，５’−テトラメチル−４，４’−ジヒドロキシビフェニルジグリシジルエーテル、２，２’−ビス（４−（β−ヒドロキシプロポキシ）フェニル）プロパンジグリシジルエーテルなどの芳香族ジグリシジルエーテル類または環状脂肪族ジグリシジルエーテル類；３，４−エポキシシクロヘキシルメチル、３，４−エポキシシクロヘキサンカルボキシレート、ビニルシクロヘキセンジオキシド等の環状脂肪族環状オキシラン類が挙げられる。
【００２８】
ロジンジオールを作製するためのロジンとエポキシ化合物との反応は特に限定されず、公知の手段を用いることができる。例えば、ジエポキシ化合物１モルとロジン２モルとを、触媒存在下、１２０℃〜２００℃で酸価が５以下となるまで、好ましくは酸価が３以下となるまで開環付加反応を続行すればよい。
また、ロジンとエポキシ化合物との反応に用いる触媒としては、例えば、トリメチルアミン、トリエチルアミン、トリブチルアミン、ベンジルジメチルアミン、ピリジン、２−メチルイミダゾール等のアミン系触媒、ベンジルトリメチルアンモニウムクロライド等の第４アンモニウム塩、ルイス酸、ホウ酸エステル、有機金属化合物、有機金属塩等を使用できる。
【００２９】
このような反応により、２個のロジン骨格と２個の水酸基とを分子中に有する分子量分布の狭いジオール化合物が得られる。また、本化合物を開始剤としてエチレンオキサイドやプロピレンオキサイド、あるいはε−カプロラクトンを開環重合させて得られる重合体も、同様に使用できる。
【００３０】
本実施の形態の粘着剤層３において粘着付与剤として用いることができるロジンジオールとしては、アルカリ剥離性の粘着剤との相溶性の観点から、水酸基価が２５以上のものを用いることが好ましく、このようなロジンジオールとしては、例えば、荒川化学工業社製のパインクリスタルＤ−６０１１（商品名、酸価：１．０以下、水酸基価：１１０〜１２５）、パインクリスタルＫＥ−６１５−３（商品名、酸価：２．５以下、水酸基価：５３〜６６）、パインクリスタルＤ−６２４０（商品名、酸価：０．５以下、水酸基価：２７）等が挙げられる。
【００３１】
なお、本実施の形態の粘着剤層３において粘着付与剤として用いるロジンジオールは、上記ロジンとエポキシ化合物との反応により得られるロジンジオールおよびその重合体に限定されるものではない。
また、本実施の形態の粘着剤層３は、粘着付与剤として、ロジンジオールに加えて、粘着剤層３の粘着特性やアルカリ剥離性に影響を及ぼさない範囲で、酸変性ロジン、水素添加ロジン、不均化ロジン、ロジンエステル等の他のロジン類やテルペン系樹脂等を含んでいてもよい。
【００３２】
本実施の形態の粘着テープ１では、上述したように、粘着剤層３において粘着付与剤としてロジンジオールを含有する粘着付与剤を用いることで、粘着付与剤とアルカリ剥離性のアクリル系共重合体をベースポリマーとする粘着剤との相溶性が良好になる。この結果、例えば粘着テープ１を大型ペットボトル１０の持ち手として用いる場合に必要となる高い粘着力を、長期間に亘って維持することが可能となる。
これに対し、例えば粘着付与剤として酸価の高い酸変性ロジンを単独で用いた場合には、粘着付与剤とアルカリ剥離性のアクリル系共重合体をベースポリマーとする粘着剤との相溶性が低い。このため、ポリエチレンテレフタレートに対する粘着力を向上させるために、酸変性ロジンの添加量を増大させると、経時により粘着剤層３の表面に酸変性ロジンが析出するおそれがある。この場合、粘着テープ１の粘着力が経時的に低下する場合があり、例えば大型ペットボトル１０に衝撃や荷重が加わった場合に、粘着テープ１が大型ペットボトル１０から剥がれてしまうおそれがある。
【００３３】
粘着剤層３における粘着付与剤の含有量としては、上述したアルカリ剥離性のアクリル系共重合体をベースポリマーとする粘着剤１００重量部に対して、１５重量部以上８５重量部以下であることが好ましく、２５重量部以上５０重量部以下であることがより好ましい。
粘着付与剤の含有量が１５重量部未満である場合、粘着剤層３の粘着力が低くなりやすい。この場合、粘着テープ１を大型ペットボトル１０の持ち手として使用する場合に、粘着テープ１が大型ペットボトル１０から剥がれやすくなる。
一方、粘着付与剤の含有量が８５重量部よりも多い場合、高い粘着力は維持できるものの、大型ペットボトル１０をリサイクルする際に、粘着剤層３がアルカリ溶液に溶解または膨潤しにくくなる。
【００３４】
また、本実施の形態の粘着テープ１は、ポリエチレンテレフタレート（ＰＥＴ）に対する粘着力が４Ｎ／１０ｍｍ以上であることが好ましい。粘着力がこの範囲であると、例えば大型ペットボトル１０の持ち手として使用した場合に、粘着テープ１に荷重がかかった場合であっても粘着テープ１が大型ペットボトル１０から剥がれにくくなる。
なお、粘着テープ１のＰＥＴに対する粘着力は高いほど好ましいが、アルカリ溶液に対する溶解性を考慮すると、粘着テープ１の粘着力は、１２Ｎ／１０ｍｍ以下であることが好ましい。
【００３５】
＜アンカーコート層＞
本実施の形態の粘着テープ１にアンカーコート層を形成する場合、アンカーコート層としては、例えば、エステルウレタン系接着剤、エーテルウレタン系接着剤を、酢酸エチル等の酢酸エステル類、メチルエチルケトンやアセトン等のケトン類等の有機溶剤等に溶解させて得られるアンカーコート剤を好適に用いることができる。アンカーコート層の厚さとしては、０．０５μｍ〜１．５μｍ程度であることが好ましい。
【００３６】
［粘着テープの製造方法］
本実施の形態の粘着テープ１は、例えば、上述したアルカリ剥離性のアクリル系共重合体をベースポリマーとする粘着剤、ロジンジオールを含有する粘着付与剤およびエポキシ系架橋剤を、溶剤に溶解させ粘着剤組成物を、必要に応じて表面処理やアンカーコート層の形成を行った基材２の表面に塗布し、乾燥させる。なお、粘着剤組成物の塗布方法としては、特に限定されず、公知の方法を採用することができる。具体的には、コンマコーター、グラビアコーター、ロールコーター、ナイフコーター、カーテンコーター、ダイコーター等により、粘着剤組成物を塗布することができる。また、乾燥後の粘着剤組成物（粘着剤層３）の厚さは、１０μｍ〜３００μｍの範囲が好ましく、５０μｍ〜２００μｍの範囲がより好ましい。粘着剤層３の厚さが１０μｍ未満の場合には、粘着剤層３が薄くなるため粘着力が低くなりやすい。また、粘着剤層３の厚さが３００μｍよりも厚い場合には、粘着剤組成物を乾燥させる際に気泡が発生しやすくなるため、粘着力が低くなりやすい。
以上より、基材２と粘着剤層３とが積層された粘着テープ１が得られる。なお、粘着テープ１の製造方法は、上述したものに限られず、周知の方法を適宜採用することができる。
【実施例】
【００３７】
続いて、本発明を実施例に基づいてより詳細に説明する。なお、本発明は以下の実施例に限定されるものではない。
１．粘着テープの作製
（実施例１）
アクリル系共重合体をベースポリマーとする粘着剤（日本合成化学社製コーポニールＮ−２５８４（商品名、固形分濃度：４０％））を２５０重量部（固形分換算１００重量部）、ロジンジオールからなる粘着付与剤（荒川化学工業社製パインクリスタルＤ−６０１１（商品名、酸価：０．２、水酸基価：１１８．６））５０重量部、およびエポキシ系架橋剤（三菱ガス化学社製テトラッド−Ｃ（商品名、固形分濃度：５％））１．０重量部（固形分換算０．０５重量部）を、トルエンに溶解させ、粘着剤組成物を得た。
続いて、得られた粘着剤組成物を、厚さ１９μｍのＰＥＴフィルムにゴム系粘着剤によりガラスフィラメントが複合化された総厚が８０μｍの基材２に対して、乾燥後の厚さが１８０μｍとなるように塗布した後、１１０℃で３分間加熱することで粘着剤層３を形成し、粘着テープ１を得た。
【００３８】
（実施例２）
ロジンジオールからなる粘着付与剤（荒川化学工業社製パインクリスタルＤ−６０１１（商品名、酸価：０．２、水酸基価：１１８．６））の添加量を２５重量部とした以外は実施例１と同様にして、粘着テープ１を得た。
【００３９】
（実施例３）
ロジンジオールからなる粘着付与剤（荒川化学工業社製パインクリスタルＤ−６０１１（商品名、酸価：０．２、水酸基価：１１８．６））の添加量を７５重量部とした以外は実施例１と同様にして、粘着テープ１を得た。
【００４０】
（実施例４）
ロジンジオールからなる粘着付与剤（荒川化学工業社製パインクリスタルＤ−６０１１（商品名、酸価：０．２、水酸基価：１１８．６））の添加量を８０重量部とした以外は実施例１と同様にして、粘着テープ１を得た。
【００４１】
（実施例５）
ロジンジオールからなる粘着付与剤（荒川化学工業社製パインクリスタルＤ−６０１１（商品名、酸価：０．２、水酸基価：１１８．６））の添加量を３５重量部とするとともに、ロジンエステルからなる粘着付与剤（荒川化学工業社製パインクリスタルＫＥ−３５９（商品名、酸価：１１．３、水酸基価：４２．５））１５重量部を粘着剤組成物にさらに添加した以外は実施例１と同様にして、粘着テープ１を得た。
【００４２】
（実施例６）
基材２としてガラスフィラメントが複合化されていない厚さ７５μｍのＰＥＴフィルムを用いた以外は実施例１と同様にして、粘着テープ１を得た。
【００４３】
（実施例７）
ロジンジオールからなる粘着付与剤（荒川化学工業社製パインクリスタルＤ−６０１１（商品名、酸価：０．２、水酸基価：１１８．６））の添加量を１５重量部とした以外は実施例１と同様にして、粘着テープ１を得た。
【００４４】
（実施例８）
ロジンジオールからなる粘着付与剤（荒川化学工業社製パインクリスタルＤ−６０１１（商品名、酸価：０．２、水酸基価：１１８．６））の添加量を８５重量部とした以外は実施例１と同様にして、粘着テープ１を得た。
【００４５】
（比較例１）
粘着付与剤としてロジンジオールに替えて酸変性ロジン（荒川化学工業社製パインクリスタルＫＥ−６０４（商品名、酸価：２４０．５、水酸基価：無し））５０重量部を用いた以外は実施例１と同様にして、粘着テープ１を得た。
【００４６】
（比較例２）
粘着剤組成物に粘着付与剤を添加しない以外は実施例１と同様にして、粘着テープ１を得た。
【００４７】
（比較例３）
粘着剤組成物に架橋剤を添加しない以外は実施例１と同様にして、粘着テープ１を得た。
【００４８】
（比較例４）
粘着付与剤としてロジンジオールに替えて水素添加ロジン（荒川化学工業社製パインクリスタルＫＲ−８５（商品名、酸価：１７４、水酸基価：無し）１５重量部を用いた以外は実施例１と同様にして、粘着テープ１を得た。
【００４９】
（比較例５）
粘着付与剤としてロジンジオールに替えてロジンエステル（荒川化学工業社製パインクリスタルＫＥ−３１１（商品名）、酸価：５．９、水酸基価：無し）１５重量部を用いた以外は実施例１と同様にして、粘着テープ１を得た。
【００５０】
２．評価方法
続いて、粘着テープ１の評価方法について説明する。
〔１〕対ＰＥＴ粘着力
実施例１〜実施例８および比較例１〜比較例５にて作製した粘着テープ１について、ＪＩＳ  Ｚ０２３７に記載された方法に準拠して、ＰＥＴ板に対する粘着力測定試験を行った。粘着力測定試験は、初期（粘着テープ１の製造後）および、４０℃環境下で３カ月保存後のそれぞれの粘着テープ１について行った。
【００５１】
〔２〕アルカリ溶液に対する剥離性
実施例１〜実施例８および比較例１〜比較例５にて作製した粘着テープ１について、以下の方法によりアルカリ溶液に対する可溶性を評価した。
ＰＥＴフィルムに粘着テープ１を貼り付けた試料を、８５℃に設定した１．５％の水酸化ナトリウム溶液の中に入れ、（１）１５分間攪拌後、５分間静置、（２）２０分間攪拌後、５分間静置、の２条件においた。そして、粘着テープ１の状態を、以下の基準で目視評価した。
Ａ：（１）の条件で、粘着テープ１全体がＰＥＴフィルムから完全に剥がれている。
Ｂ：（１）の条件では粘着テープ１全体がＰＥＴフィルムから剥がれていないが、（２）の条件で、粘着テープ１全体がＰＥＴフィルムから完全に剥がれている。
Ｃ：（２）の条件で、粘着テープ１全体はＰＥＴフィルムから剥がれていないが、粘着テープ１における粘着剤層３の周囲のみ剥がれている。
Ｄ：（２）の条件で、粘着テープ１に変化がない。
【００５２】
〔３〕粘着剤層３の白化の有無
実施例１〜実施例８および比較例１〜比較例５にて作製した粘着テープ１について、粘着剤層３の白化の有無を目視にて観察した。
【００５３】
３．評価結果
実施例１〜実施例８および比較例１〜比較例５の粘着テープ１の対ＰＥＴ粘着力およびアルカリ溶液に対する剥離性の評価結果を、表１に示す。
【００５４】
【表１】
0006510891.tif 000002
【００５５】
表１に示すように、粘着剤層３が、アルカリ剥離性のアクリル系共重合体をベースポリマーとする粘着剤と、架橋剤と、ロジンジオールを含有する粘着付与剤とを含む実施例１〜実施例８の粘着テープ１では、ＰＥＴに対する粘着力およびアルカリ溶液に対する可溶性が良好であることが確認された。
【００５６】
これに対し、粘着付与剤として酸価が極めて高く、水酸基価を有さない酸変性ロジンのみを用いた比較例１は、アルカリ溶液に対する剥離性の試験において、粘着テープ１の周囲のみがＰＥＴフィルムから剥がれるものの、粘着テープ１の全面が剥がれるまでには至らなかった。さらに、比較例１の粘着テープ１は、粘着剤層３が白化しており、ＰＥＴに対する粘着力が経時とともに低下することが確認された。
また、粘着付与剤を含んでいない比較例２の粘着テープ１は、実施例１〜実施例８の粘着テープ１と比較して、ＰＥＴに対する粘着力が低下することが確認された。
さらに、架橋剤を含んでいない比較例３の粘着テープ１は、対ＰＥＴ粘着力試験において、粘着剤層３が凝集破壊を起こすことが確認された。
さらにまた、粘着付与剤として酸価が高く、水酸基価を有さない水素添加ロジンのみを用いた比較例４の粘着テープ１は、実施例１〜実施例８の粘着テープ１と比較して、ＰＥＴに対する粘着力が低下することが確認された。
また、粘着付与剤として酸価が低く、水酸基価を有さないロジンエステルのみを用いた比較例５の粘着テープ１は、粘着剤層３が白化しており、ＰＥＴに対する初期粘着力が低く、さらに粘着力が経時とともに低下することが確認された。
以上のように、いずれの比較例の粘着テープ１も、大型ペットボトル１０等の重量物に貼り付ける用途として好ましくないことが確認された。
【００５７】
また、実施例１〜実施例８を互いに比較すると、他の実施例と比べてロジンジオールからなる粘着付与剤の添加量が１５重量部と少ない実施例７の粘着テープ１では、アルカリ溶液剥離性は良好であるものの、ＰＥＴに対する粘着力が、他の実施例と比較して初期および４０℃３ヶ月保存後ともにやや低下することが確認された。
また、他の実施例と比べてロジンジオールからなる粘着付与剤の添加量が８５重量部と多い実施例８の粘着テープ１では、ＰＥＴに対する粘着力は、初期および４０℃３カ月保存後ともに良好であるものの、アルカリ溶液剥離性試験において、粘着テープ１が剥離するまでに時間がややかかることが確認された。
【符号の説明】
【００５８】
１…粘着テープ、２…基材、３…粘着剤層、１０…大型ペットボトル
【図１】
0006510891.tif 000003
【図２】
0006510891.tif 000004